(57)【要約】  磁気熱量素子を製造する方法であって、以下のステップを含む：    Ｌａ１−ｘ（Ｃｅ，Ｐｒ）ｘ（（Ｆｅ１−ｚ−ｖＭｎｚＣｏｖ）１−ｙＳｉｙ）ｗＸｎ（ここで、  −ＸはＨ、Ｃ、Ｎ及びＢから選択された１つ又は幾つかの元素であり、  −ｘ＝０〜０．５；  −ｙ＝０．０５〜０．２；  −ｚ＝０〜０．１５；  −ｖ＝０〜０．１５；  −ｗ＝１２〜１６；  −ｎ＝０〜３．５；である）の組成を有する磁気熱量合金の少なくとも１つの粉末が調製され、  その残りは、最大４重量％、好ましくは最大２重量％の含量の、Ｌａ、Ｃｅ及びＰｒ以外のレアアースの不純物と、最大２重量％の含量の他の不純物と、であり、前記粉末の調製は以下のステップを含む：  −液体合金（４）が合成される；  −それは、不活性ガスを用いたジェット（８）の噴霧により、１０から１００μｍの間に含まれる平均直径を有する実質的に球形の粒子（１４）の粉末の形態で固化される；  −前記粉末（１４）は、９００から１２００℃の温度まで加熱することによって、少なくとも７０重量％のＮａＺｎ１３型構造を与えるように、加熱処理される；  −場合によっては、ｎにその確定値を与えるために、水素化及び／又は窒化及び／又は炭化及び／又は炭窒化処理が実施される；  −前記粉末（１４）は、４０から８０体積％の粉末を含む混合物を形成するために、１つ又は幾つかの有機バインダーによって形成されたマトリックス中に分散される；  −前記混合物が成形される；方法。
2015517023.tif 000002
【特許請求の範囲】
【請求項１】
磁気熱量素子を製造する方法であって、以下のステップを含む：
Ｌａ１−ｘ（Ｃｅ，Ｐｒ）ｘ（（Ｆｅ１−ｚ−ｖＭｎｚＣｏｖ）１−ｙＳｉｙ）ｗＸｎ
（ここで、
−ＸはＨ、Ｃ、Ｎ及びＢから選択された１つ又は幾つかの元素であり、
−ｘ＝０〜０．５、好ましくは０．２５〜０．５；
−ｙ＝０．０５〜０．２；
−ｚ＝０〜０．１５；
−ｖ＝０〜０．１５；
−ｗ＝１２〜１６；
−ｎ＝０〜３．５、好ましくは１〜３．５；である）
の組成を有する磁気熱量合金の少なくとも１つの粉末が調製され、
その残りは合成から生じる、最大４重量％、好ましくは最大２重量％の含量の、Ｌａ、Ｃｅ及びＰｒ以外のレアアースの不純物と、最大２重量％の含量の他の不純物と、であり、前記粉末自体の調製は以下のステップを含む：
−液体合金（４）がるつぼ（２）で合成される；
−前記液体合金（４）は、不活性ガスを用いた前記液体合金（４）のジェット（８）の噴霧により、１０から１００μｍの間に含まれる平均直径を有する実質的に球形の粒子（１４）の粉末の形態で固化される；
−場合によっては、前記粉末（１４）は、前記粉末に吸収された化合物を除去するために、非酸化性の雰囲気下で少なくとも１分間、１００から５００℃の間に含まれる温度で加熱処理される；
−前記粉末（１４）は、不活性若しくは還元雰囲気下又は真空内で９００から１２００℃、好ましくは１０００から１２００℃の温度まで加熱することによって、少なくとも７０重量％のＮａＺｎ１３型構造を有する相を与えるように、加熱処理される；
−場合によっては、ｎにその確定値を与えるために、水素化及び／又は窒化及び／又は炭化及び／又は炭窒化処理が実施される；
−前記粉末（１４）は、４０から８０体積％の粉末を含む混合物を形成するために、１つ又は幾つかの有機バインダーによって形成されたマトリックス中に分散される；
−前記混合物が成形される；
−場合によっては、前記マトリックスの固化が達成される；
ことを特徴とする、方法。
【請求項２】
ＮａＺｎ１３型構造を与える前記粉末（１４）の加熱処理は、１から２００℃／分の速度で処理温度まで前記粉末（１４）を加熱するステップを含むことを特徴とする、請求項１に記載の方法。
【請求項３】
前記マトリックスの固化は、２０から３００℃の間で加熱することによって、及び／又はＵＶ放射線を発射することによって実施されることを特徴とする、請求項１又は２に記載の方法。
【請求項４】
成形前に、前記粉末（１４）及び前記バインダーによって形成された混合物は、粉砕及び顆粒化されることを特徴とする、請求項１から３の何れか１項に記載の方法。
【請求項５】
キュリー温度が最大で８０℃異なる少なくとも２つの異なる粉末（１４）が前記マトリックスと混合されることを特徴とする、請求項１から５の何れか１項に記載の方法。
【請求項６】
前記バインダーは、ポリエチレン、エチレンビニルアセテート、ポリプロピレン、ポリスチレン、ポリカーボネート、エポキシ樹脂、ポリウレタン樹脂から選択された少なくとも１つのポリマーを含むことを特徴とする、請求項１から６の何れか１項に記載の方法。
【請求項７】
前記混合物の成形は、１．５から３０００ＭＰａの圧力下及び２０から３００℃の温度での変形によって達成されることを特徴とする、請求項１から６の何れか１項に記載の方法。
【請求項８】
前記混合物の成形は、モールド内での圧縮によって達成されることを特徴とする、請求項１から７の何れか１項に記載の方法。
【請求項９】
前記混合物の成形は、モールド内への射出によって達成されることを特徴とする、請求項１から７の何れか１項に記載の方法。
【請求項１０】
前記混合物の成形は、押出によって達成されることを特徴とする、請求項１から７の何れか１項に記載の方法。
【請求項１１】
請求項１から１０の何れか１項に記載の方法によって得られることを特徴とする磁気熱量素子。
【請求項１２】
その厚さが少なくとも局所的に０．２から２ｍｍの間に含まれることを特徴とする、請求項１１に記載の磁気熱量素子。
【発明の詳細な説明】
【技術分野】
【０００１】
本発明は磁気熱量材料に関し、より具体的には、永久磁石によって作られた適度な磁場の作用下で、略−３０から＋５０℃の温度、故に周囲の室温において磁気クーラントとして使用され得る磁気熱量材料に関する。
【背景技術】
【０００２】
今日、世界的なエネルギー消費の大部分は、冷蔵庫及び空調設備に充てられている（米国の国内電気市場の２５％）。磁気冷凍は、ガス圧縮による従来の低温生産技術の代替を目的とする新規技術の１つであるが、それは、それらがＣＦＣｓ及びＨＣＦＣｓの何れも使用せず、かつより良いエネルギー収量を有する（３０％程度を超える）という利点を有するからである。それは特定のタイプの磁性材料、いわゆる磁気熱量材料を使用して構成されるが、それは、外部磁場の作用にさらされるときに温度の変動を有する。そして、材料が連続的な磁化／消磁サイクルを経るときに、その材料の周りで大振幅の温度差異が得られる。
【０００３】
この磁気熱量効果は特に、それらのキュリー温度ＴＣ付近で、強磁性材料に対して観察される。Ｇｄは、室温付近において冷凍用途に使用され得る標準磁気熱量材料（ｒｅｆｅｒｅｎｃｅ  ｍａｇｎｅｔｏｃａｌｏｒｉｃ  ｍａｔｅｒｉａｌ）であり、５Ｔの磁場において、その等温磁気エントロピー変動ΔＳｍは−１０Ｊ／ｋｇ．Ｋであり、その断熱温度変動ΔＴａｄは１２Ｋである。磁気熱量効果は特に、強磁性であること及び磁気モーメント密度が高いことにより、レアアース及び／又は遷移金属をベースとする合金において研究されてきた。その中でも、合金Ｌａ（Ｆｅ１−ｘＳｉｘ）１３は特に興味深いと判明しているが、それは、それらが高い磁気熱量特性を有し、また、Ｇｄをベースとする合金よりも少ない原料コストを有するからである。さらに、Ｇｄは比較的希少な材料である。
【０００４】
合金Ｌａ（Ｆｅ１−ｘＳｉｘ）１３は、ＮａＺｎ１３型の構造を有する。それらのＴＣは、Ｆｅを部分的に置換する、それを上昇させるためのＣｏやそれを低下させるためのＭｎなどの別の遷移金属を導入することによって調整され得る。これはまた、
−（関連用途に対して好ましくない）磁気熱量特性の低下；及び
−（関連用途に対して好ましい）材料の熱ヒステリシスの減少：
との結果も有する。
【０００５】
また、空間群Ｆｍ−３ｃの結晶格子内にＨ、Ｃ、Ｎ又はＢなどの元素を挿入することによって材料の磁歪特性及びＴＣを調整することも可能である。この挿入は、格子パラメータａ及びＦｅ−Ｆｅ距離を増加させることによってＴＣを上昇させる効果を有する。磁気熱量特性自体は低下されるが、Ｆｅの置換による低下よりは程度が小さい。また、格子パラメータａ、故にＴＣを低下させる主にＣｅ及びＰｒである別のレアアースでＬａを置換することによってＴＣを調整することもできるが、それは磁気熱量特性を維持あるいは上昇させる。
【０００６】
これらの材料の合成は従来、それらの成分の量論的混合物を融解及び固化させ、続いて第二相を消滅させ目的とするＮａＺｎ１３構造を得るための９００から１２００℃での延長アニーリングステップを行うことで達成されてきた。好ましくは、その方法の生産性のために、過剰なアニーリング持続時間につながり得る相の大幅すぎる分離を避けるための高速固化方法（ｆａｓｔ  ｓｏｌｉｄｉｆｉｃａｔｉｏｎ  ｍｅｔｈｏｄ）が適用されるべきである。
【０００７】
この高速固化は、例えば粉末を形成するために次いで粉砕される合金リボンを得るために、冷却された回転表面に液体合金を発射することで達成され得る。特許文献１には例えば、このような方法が記載されている。
【０００８】
別の高速固化方法は、ディストリビュータ上に高速度ガスを発射することによって、ディストリビュータに残る液体合金ジェットを噴霧する（ａｔｏｍｉｚｉｎｇ）ことから構成される。１０から略１００μｍの平均直径を有し、材料を製造するための後続ステップに直接使用され得る粉末が、こうして直接得られる。特許文献２にはこのような方法について記述されている。
【０００９】
特許文献３には、反応焼結（ｒｅａｃｔｉｖｅ  ｓｉｎｔｅｒｉｎｇ）によって磁気熱量成分を得るための方法が記載されている。反応焼結は、異なる組成物の粉末の（前駆体と呼ばれる）混合物の成形及び焼結から構成される。その文献にはまた、その前駆体を得るための方法が記載されている。一次前駆体ＦｅＬａ及びＬａＹが巨大な状態から調製され、例えばホイール上に金属リボンを鋳造することによって得られ、次いで均一な分布を有する微細粉末を得るために粉砕される。その後、粉砕を促進させ、かつ前駆体における望ましくない元素の量を低減するために、前駆体のうちの１つが水素化されると有益である。好ましくはそのうちの１つが水素化されている前駆体の両粉末は次いで、１０ミクロン未満（記載の実施例では２．７ミクロン）の粉末粒径を有する均一な混合物（二次前駆体）を得るために、再度混合及び粉砕される。
【００１０】
ガス噴霧により、これらの全ステップを省略し、かつその組成が非常に良好に制御された単一の前駆体粉末を直接得る可能性が提供される。その粉末は、磁気熱量材料を得るために、焼結又は活性化及び／又は水素化され得る。
【００１１】
別の特許文献４には、酸化物を粉砕することによって磁気熱量粉末を得るための方法が記載されている。レアアース、Ｓｉ及びＦｅ酸化物の粉末が還元剤及び解離促進剤と混合され、還元及び原子拡散を保証するためにかなり長時間にわたって１０００から１２５０℃の間の不活性雰囲気下で加熱される。粉末は次いで冷却され、１００から５００℃の間の水素下で処理される。最終的に、粉末の還元剤と解離促進剤とを分離するために水中に浸される。この方法は明らかに、噴霧及びそれに続くアニーリングよりも適用しにくく、また、同様の量の粉末を得ることができない。
【００１２】
しかしながら、既知の方法の主な欠点は、それを磁気熱量素子の形態にするために粉末の焼結を作り出す必要があることである。その材料は故に酸化のリスクに曝され、複雑形状の素子を容易に作ることはできず、また、焼結温度は粉末に前もって挿入された元素（Ｈ又はＮ）の抜去を引き起こし得る。
【先行技術文献】
【特許文献】
【００１３】
【特許文献１】米国特許第７，１８６，３０３号明細書
【特許文献２】欧州特許出願公開第１，８６７，７４４号明細書
【特許文献３】米国特許出願公開第２０１０／００４７５２７号明細書
【特許文献４】特開２００７−０３１８３１号公報
【発明の概要】
【００１４】
本発明の目的は、競争力のあるコストでかつ工業的に適用可能な方法で、−３０から＋５０℃の間に位置するＴｃ範囲及び高い磁気熱量特性を有する高い性能、並びに低い熱ヒステリシスを伴う、ＮａＺｎ１３型構造を有し、容易に成形され得かつこの成形の間に焼結を実施する必要のない磁気熱量材料を提供する、複合磁気熱量材料の製造方法を提供することである。
【００１５】
この目的のために、本発明の対象は、磁気熱量素子の製造方法であって、それは以下のステップを含むことを特徴とする：
−磁気熱量合金の少なくとも１つの粉末が、組成：
Ｌａ１−ｘ（Ｃｅ，Ｐｒ）ｘ（（Ｆｅ１−ｚ−ｖＭｎｚＣｏｖ）１−ｙＳｉｙ）ｗＸｎ
（ここで、
−ＸはＨ、Ｃ、Ｎ及びＢから選択された１つ又は幾つかの元素であり；
−ｘ＝０〜０．５、好ましくは０．２５〜０．５；
−ｙ＝０．０５〜０．２；
−ｚ＝０〜０．１５；
−ｖ＝０〜０．１５；
−ｗ＝１２〜１；
−ｎ＝０〜３．５、好ましくは１〜３．５；である）
で調製され、
その残りは合成（ｅｌａｂｏｒａｔｉｏｎ）から生じる、最大４重量％、好ましくは最大２重量％の含量の、Ｌａ、Ｃｅ及びＰｒ以外のレアアースの不純物と、最大２重量％の含量の他の不純物と、であり、その粉末自体の調製は以下のステップを含む：
−液体合金がるつぼで合成される；
−前記液体合金は、不活性ガスを用いた前記液体合金のジェットの噴霧により、１０から１００μｍの間に含まれる平均直径を有する実質的に球形の粒子の粉末として固化される；
−場合によっては、前記粉末は、その粉末に吸収された化合物を除去するために、非酸化性の雰囲気下で少なくとも１分間、１００から５００℃の間に含まれる温度で加熱処理される；
−前記粉末は、不活性若しくは還元雰囲気下又は真空内で９００から１２００℃、好ましくは１０００から１２００℃の温度まで加熱することによって、少なくとも７０重量％のＮａＺｎ１３型構造相を与えるように、加熱処理される；
−場合によっては、ｎにその確定値を与えるために、水素化及び／又は窒化及び／又は炭化（ｃａｒｂｉｄａｔｉｏｎ）及び／又は炭窒化（ｃａｒｂｏｎｉｔｒｉｄａｔｉｏｎ）処理が実施される；
−前記粉末は、４０から８０体積％の粉末を含む混合物を形成するために、１つ又は幾つかの有機バインダーによって形成されたマトリックス中に分散される；
−前記混合物が成形される；
−場合によっては、マトリックスの固化が実施される。
【００１６】
ＮａＺｎ１３型構造を与える粉末の加熱処理は、１から２００℃／分の速度で処理温度までその粉末を加熱するステップを含むことができる。
【００１７】
マトリックスの固化は、２０から３００℃の間で加熱することによって、及び／又はＵＶ放射線を発射することによって実施されることができる。
【００１８】
成形前に、粉末及びバインダーによって形成された混合物は、粉砕又は顆粒に変形されることができる。
【００１９】
キュリー温度が最大で８０℃異なる少なくとも２つの異なる粉末とマトリックスとを混合することができる。
【００２０】
バインダーは、ポリエチレン、エチレンビニルアセテート、ポリプロピレン、ポリスチレン、ポリカーボネート、エポキシ樹脂、ポリウレタン樹脂から選択された少なくとも１つのポリマーを含むことができる。
【００２１】
混合物の成形は、例えば１．５から３０００ＭＰａの圧力下及び２０から３００℃の温度での変形によって達成されることができる。
【００２２】
混合物の成形は、モールド内での圧縮によって達成されることができる。
【００２３】
混合物の成形は、モールド内への射出によって達成されることができる。
【００２４】
混合物の成形は、押出によって達成されることができる。
【００２５】
本発明の対象はまた、上記の方法に従って得られることを特徴とする磁気熱量素子である。
【００２６】
その厚さは、少なくとも局所的に０．２から２ｍｍの間に含まれる。
【００２７】
上記で理解されるように、本発明は、厳密に言えばその材料の製造方法及びその組成物に関連する幾つかの特徴のつながりに基づく。
【００２８】
まず、磁気熱量材料が得られ得る粉末を製造するために専ら選択されるのは、ガス噴霧による高速固化である。
【００２９】
この粉末はそして、最適な比率、つまり少なくとも７０重量％のＮａＺｎ１３型の磁気熱量相を形成するために、不活性雰囲気下、９００から１２００℃、好ましくは１０００℃から１２００℃の間でのアニーリングを経る。ＮａＺｎ１３型相内に元素Ｈ、Ｎ及びＣの１つ又は幾つかを挿入することが望まれる場合、水素若しくは窒素を含む雰囲気下又は炭素質雰囲気下において、連続的な加熱処理が実施される。
【００３０】
最終的に、磁気熱量材料の成形は例えば、前記金属粉末と前記粉末の粒子に対してバインダーとして作用する有機成分との混合物の、１．５から３０００ＭＰａの圧力下及び２０から３００℃の温度での変形によって生じる。この目的のために、特に加圧モールディング、モールド内への射出、又は押出を使用することができる。機能的に等価である他の成形方法も期待され得る。
【００３１】
材料は好ましくは、Ｌａを部分的に置換する比較的多量のＣｅを融合する。Ｃｅは好ましくは、レアアースの原子百分率の２５から５０％の間を示す。このように、この目的のために使用され得るＬａ−Ｃｅ混合物は実質的に、レアアースを含む材料（「ミッシュメタル」）を分離した最終生成物であるＬａ単独よりも安いため、製造コストは低減され得る。磁気熱量特性もまた、Ｃｅの導入によって改善されるが、Ｔｃが低下するという代償があり、それは材料の組成の他の調整によって相殺され得る。
【００３２】
Ｐｒはまた、通常Ｃｅよりもコストが高いという欠点を有しつつ、同様の比率で、Ｌａの置換物としてＣｅに加えて又はＣｅの代わりに使用され得る。
【００３３】
ＬａをＣｅ及びＰｒ以外の他のレアアースで置換することは原理的に可能である。しかしながら、周期表でＰｒを超えると、ランタノイドは顕著にＬａよりも小さい原子半径を有する。このことは、ＮａＺｎ１３構造においてそれをこれらの原子で置換する可能性を制限し、ＮａＺｎ１３型の相以外の相の形成をもたらし得る。これが、Ｌａ、Ｃｅ及びＰｒ以外のレアアースの含量が４％、好ましくは２％を超えるべきではない理由である。
【００３４】
Ｔｃを上昇させるために、材料は可能な限り広範な水素化を経ることができ、好ましくはＴｃを室温に向かってシフトさせるために完全水素化を経ることができる。この点において、Ｈと機能的に等価である他の元素（つまりＣ、Ｎ、Ｂ）が、この目的のためにそれに加えられるか、又はそれを置換することができる。
【００３５】
Ｔｃはまた、部分的にＭｎ及び／又はＣｏでＦｅを置換することによって、相補的に調整される。ＭｎでのＦｅの置換によりＴｃは低下し、一方でＣｏでのＦｅの置換によりＴｃは上昇する。
【００３６】
低比率のフェライトα−Ｆｅ（Ｓｉ）若しくはＦｅ（Ｃｏ，Ｓｉ）、又はＦｅ（Ｍｎ，Ｓｉ）が、その材料を作る活性化粉末において不可避的に存在する。この相の存在はしかしながら、ＮａＺｎ１３型相の最大比率（少なくとも７０重量％）を得るために、可能な限り制限されるべきである。この用途において対象とされる温度で明らかにより大きいＴｃを有するフェライトαを除けば、磁気熱量特性に有害な影響は何ももたらさない。
【００３７】
本発明は、以下の添付図面を参照して以下の説明を読むことで、より良く理解されよう。
【図面の簡単な説明】
【００３８】
【図１】融解及び粉末として固化するための装置の一例の長手方向の断面を概略的に示す図面であり、合金が本発明による材料を製造するために使用され、ディストリビュータの下に配置された噴霧領域がより大きいスケールで別個に示されている、図面である。
【図２】前記粉末（粉末Ａ）の一例の粒子群の走査型電子顕微鏡で得られる二次電子観察を示す図面である。
【図３】本発明に記載の方法による噴霧後の、本発明による組成物を有する材料の走査型電子顕微鏡で得られる後方散乱電子画像を示す図面である。
【図４】従来のインゴットとしてのキャスティング後の、本発明による組成物を有する材料の走査型電子顕微鏡で得られる後方散乱電子画像を示す図面である。
【図５】噴霧後及び様々なアニーリング状態後の、本発明によって製造された粉末（粉末Ｂ）のＸ線ディフラクトグラムを示す図面である。
【図６】本発明によって製造された粉末（粉末Ｃ及びＤ）における、ＮａＺｎ１３、αフェライト型、及びＬａＦｅＳｉ型の相の重量比率対アニーリング温度の、時間依存変化を示す図面である。
【図７】噴霧及び後続の様々な持続時間にわたる１１２０℃でのアニーリング後の、本発明によって製造された粉末（粉末Ｃ）のＸ線ディフラクトグラムを示す図面である。
【図８】様々な条件下での水素化前及び後の、本発明によって製造された粉末（粉末Ｄ）のＸ線ディフラクトグラムを示す図面である。
【図９】様々な比率のＣｏでＦｅが置換されるか（Ｃ及びＥ粉末）、又は水素がＮａＺｎ１３型の相内に挿入されている（粉末Ｄは完全に水素化されている）、Ｌａ−Ｆｅ−Ｓｉ系である本発明による噴霧されかつアニールされた粉末（粉末Ｄ）の温度に応じた磁気エントロピーの変動の時間依存変化を示す図面である。
【図１０】様々な比率のＭｎでＦｅが置換されている（粉末Ｂ、Ｆ、Ｇ及びＨ）、Ｌａ−Ｃｅ−Ｆｅ−Ｓｉ−Ｈ系である本発明による噴霧され、アニールされ、かつ完全に水素化された粉末の、温度に応じた磁気エントロピーの変動の時間依存変化を示す図面である。
【図１１】様々な脱水素化処理後の、本発明による噴霧され、アニールされ、かつ完全に水素化された粉末（粉末Ｄ）の、キュリー温度Ｔｃの時間依存変化を示す図面である。
【図１２】異なる脱水素化処理後の、噴霧され、アニールされ、かつ完全に水素化された粉末（粉末Ｄ）の、磁気熱量相の格子パラメータａ（Å）の時間依存変化を示す図面である。
【図１３】本発明によって製造された押出プレートを示す図面である。
【図１４】磁気熱量粉末の有機マトリックス内への組み込みを示す顕微鏡写真である。
【発明を実施するための形態】
【００３９】
本発明による材料の製造方法の第１ステップは、本発明による材料の形成を意図した合金の成分を融解することである。その組成に影響を与え得る全ての処理が実施された時点で、本発明による材料は最終的な一般式として、以下を有するべきである：
Ｌａ１−ｘ（Ｃｅ，Ｐｒ）ｘ（（Ｆｅ１−ｚ−ｖＭｎｚＣｏｖ）１−ｙＳｉｙ）ｗＸｎ
（ここで、
−ＸはＨ、Ｃ、Ｎ及びＢから選択された１つ又は幾つかの元素であり；
−ｘ＝０〜０．５、好ましくは０．２５〜０．５；
−ｙ＝０．０５〜０．２；
−ｚ＝０〜０．１５；
−ｖ＝０〜０．１５；
−ｗ＝１２〜１６；
−ｎ＝０〜３．５、好ましくは１〜３．５；である）。
【００４０】
レアアースは容易に互いに分離できないという事実を考慮に入れると、Ｌａ、Ｃｅ及びＰｒ以外の他のレアアースも場合によっては不純物として存在し得ることを理解されたい。従って、最終合金においてＬａ、Ｃｅ及びＰｒ以外のレアアースを４重量％まで、さらに２重量％まで許容することができる。
【００４１】
他の元素の導入に使用される原材料に通常存在する不純物もまた、最終合金に存在し得る。上記の式で明確に述べられた元素に加えて、最終合金に合計で２重量％に達する（Ｌａ、Ｃｅ及びＰｒ以外のレアアースを除く）不純物が許容される。
【００４２】
液体状態である合金の融解及び合成の最終段階において、場合によりｎとの関連を除いて、液体金属は既にこの組成を有するべきである。実際に、最終合金においてｎがゼロでないとき、ＢもＣも使用されない場合はしかしながら、噴霧の最後においてそれは０に等しいことがある。ＸがＨ及び／又はＮである場合、これらの元素は理解できるように、本方法の後続段階でガスルートを介して固化合金に添加され、そして一緒に又は別個に使用され得る。ＮａＺｎ１３型相の形成前、故に噴霧された粉末のアニーリング段階前に、材料内にそれらを挿入することは望ましくない。反対に、ＸがＢ（単独で、又はＨ、Ｎ若しくはＣの少なくとも１つとともに）である場合、最終生成物内にそれを再度見出すことが意図される場合には、この元素は原材料が融解され次第存在すべきである。Ｃに関して、場合によりそれは固体形態で溶融材料に添加され得るか、又はガスルートを介して固化合金内に添加され得、これらの方法の両方をともに使用することもできる。従って、最終合金がＣを含む必要がある場合、（Ｃ及びＮをほぼ含まないことができる不純物を有して、）合成の最後でｎはそれでもなおゼロであることがある。
【００４３】
図１に示すように、融解及び固化プロセスの全てが密閉チャンバ１において実施され、その雰囲気は以下で説明されるように制御され得る。
【００４４】
巨大な原材料が、例えば誘導（ｉｎｄｕｃｔｉｏｎ）によって、１４００から１８００℃、好ましくは１５００から１７００℃の間に含まれる温度に加熱されたるつぼ２で融解される。最小値である１４００℃は、成分の融解が実際に完全であることを保証する可能性を与える。液体金属槽のまわりの雰囲気は、不活性ガス、好ましくはアルゴンによって形成され、圧力は、低減された圧力下で蒸発することができるであろう特にレアアースである元素の脱離を制限するために、少なくとも大気圧に等しく、好ましくはそれより大きい。この元素の蒸発の制限はまた、最大温度が１８００℃にされる理由でもある。１５００℃未満では、少なくとも比較的高い融点を有する合金に対して、直径が小さいと見られる鋳造ノズルのオリフィスにおける液体金属の凝結をもたらすリスクがある。１７００℃を超えると、液体金属とるつぼの耐火物とが反応するリスクが増加するが、それは望ましくない不純物の合金内への導入につながる（例えば合金の磁気熱量性能を低下させるＡｌ、Ｍｇなど）。
【００４５】
Ｌａ、Ｃｅ及びＰｒなどのレアアースは容易に酸化されるとよく知られており、それ故に、可能な限り酸素を含まない雰囲気３において全体的な融解及び固化プロセスを実施することが重要である。
【００４６】
その組成及びその温度が調整された時点で、液体金属４がディストリビュータ５に注がれる。このディストリビュータ５はその底部に少なくとも１つのノズル６を備え、その出口オリフィス７は２から１０ｍｍ程度の直径を有する。ノズル６のオリフィス７から出る液体金属ジェット８は、１つ又は幾つかのノズル９、１０を出る不活性ガス（好ましくはアルゴン）の液体金属に対するジェットによって噴霧され、それはその流出前において例えば８から８０ｂａｒの圧力である。典型的に噴霧ガスは、金属の酸化を回避するために、最大０．０２重量％の酸素含量を有する。
【００４７】
微細液滴１１へのジェット８のこの噴霧の目的は、（噴霧による固化方法自体は新規でないために当業者の通常の技能による）それに応じた装置の調整を必要とするが、固化するこれらの液滴から、平衡時の相の分離が最小化される１０から１００μｍの間に含まれる平均直径を有する実質的に球形の粒子を形成することである。より強い分離により、非常に長いアニーリング時間がもたらされ、それは工業的生産の場合には適切でない。
【００４８】
より大きな粒径は、素子を使用する間の良好な熱交換に必要とされる、成形された磁気熱量素子の狭い区域を得ることを困難にし得る。より小さな粒径は、ノズル６から出る液体金属ジェット８の流速を、操作的問題（液体金属４の凝結によるオリフィス７の遮断の高いリスク）をもたらし得る過剰に低い値まで低下させることによってのみ得られ得る。
【００４９】
固化された粒子は、噴霧タワー１２の冷却下部１３で収集される。
【００５０】
そして、材料の加熱処理及び成形が、噴霧によって固化された粉末から実現される。
【００５１】
優先的に、１００から５００℃の温度で、少なくとも１分間であり数時間にも達し得る時間にわたり、非酸化分雰囲気下にその粉末を維持することで始まる。この特徴のために、処理は真空内又は不活性若しくは還元雰囲気内で実施され得る。この処理の目的は、粉末の組成を変えることなく、特に湿気である粉末に吸収され得る化合物を除去することである。
【００５２】
次に、粉末の加熱処理、それに続いて、材料の成形前にそのＮａＺｎ１３型構造及び場合によりその確定的組成をその粉末に与え得る任意の水素化又は窒化が行われる。
【００５３】
粉末は材料の組成に応じて、不活性若しくは還元雰囲気下又は真空内で、好ましくは１から２００℃／分の速度で、１０００から１２００℃、好ましくは１０５０から１１７０℃、最適には１０８０から１１５０℃の温度まで加熱される。
【００５４】
高速すぎる加熱のリスクは、瞬時ではないＮａＺｎ１３相形成の低減をもたらすことのみである。遅すぎる加熱は本方法の生産性を損なう。
【００５５】
この温度維持の持続時間は、特に処理される粉末の量及び粒子の配置によって決まる一連の所定の実験によって選択されるものであるが、それは、材料全体が適切に処理されるような持続時間であるべきだからである。これは、２４時間あるいはそれ以上まで、質的な欠点なしに続き得る。この加熱処理により、元の粉末と比較してその粉末が明らかに酸化に対してより鈍感になることに留意すべきである。確かに、この処理の間、レアアース全体及び遷移金属の大部分が合金化され、故に酸化に対してより耐性を持つようになる。
【００５６】
次に、粉末の水素化が場合により達成される。この目的のために、例えば、水素化雰囲気において０．１から１０ｂａｒの水素分圧で、１から５００分間１００から５００℃で加熱処理を実施することができる。そして部分的に又は完全に水素化された構造ＮａＺｎ１３が得られる。所定の試験により、特に合金の組成、粉末の粒径、及び処理条件の間の関連性を決定する可能性が与えられるが、それは、材料の化学式においてパラメータｎの値で示される所定の水素化度に到達する可能性を与える。
【００５７】
水素の代わりに窒素を材料の組成内に導入することが望ましい場合、上記の粉末の加熱処理の後、例えば１から１０００分間４００から１１００℃の温度で、窒素含有雰囲気において０．３から３０ｂａｒの窒素分圧で粉末を維持することによって、窒化が実施され得る。水素化と同様に、所定の試験により、特に合金の組成、粉末の粒径、及び処理条件の間の関連性を決定することができるが、それは、材料の化学式においてパラメータｎの値で示される所定の窒化度に到達する可能性を与える。
【００５８】
Ｃの一部又は全部の導入はまた、最終合金のＮａＺｎ１３型相内にそれを挿入することを意図する場合、粉末の炭化又は炭窒化のための従来の方法によって、この段階で達成され得る。
【００５９】
この段階で元素Ｈ、Ｎ及びＣの幾つかを一緒に又は連続して添加することが望ましい場合、これは故に、当業者の通常の技能内に入る従来技術を用いることで可能となり、また、本発明で使用される粉末の特定事例に対しては所定の試験によって容易に適合できる。
【００６０】
粉末の成形がそして、それを冷凍機で使用され得る磁気熱量素子にするために達成される。
【００６１】
従って、本発明によると、先に調製された材料が１つ又は幾つかの有機化合物によって形成されたマトリックス中に分散される。この方法は経済的であり、時間的にもエネルギー的にもコストが高い焼結を用いることを回避し、素子に対して良好な化学的及び機械的安定性を保証する。
【００６２】
本発明の文脈で使用される「マトリックス」との用語は、使用される磁気熱量粉末及び有機材料の相対比率を予断しないことを理解すべきである。マトリックスは単純に、その粉末が活性成分である素子の凝集性を維持する材料と考えられる。
【００６３】
有機マトリックスはさらに、磁気熱量粉末を腐食から保護する。さらに、ＮａＺｎ１３構造の磁気熱量素子の冷却又は前記素子への磁場の適用の間、それは常磁性状態から強磁性状態に移行するが、それは、温度、粉末の組成、及び適用磁場の強度に応じて略１．３５％まで広がり得る体積変化に付随して起こることを思い出すべきである。この膨張は、冷却の間のＴｃ低下につながるが、一方で強磁性状態から常磁性状態への逆の移行の間、このような制約は存在せず、粉末の組成を考慮してＴｃはその固有値にとどまる。高密度材料において、これは熱ヒステリシス及びクラック形成の増加をもたらすが、それは素子使用サイクルの間の材料の膨張に対向する力によるものである。柔軟な有機マトリックスを使用することによりこれらの応力を吸収し、素子のクラッキングを回避し、さらに磁気熱量性能に対する金属粒子の膨張のプラス効果を維持することができる。
【００６４】
マトリックスを形成するために、粉末との混合が意図される１つ又は幾つかの有機バインダーが選択される。これらのバインダーの選択は、以下の特徴に基づく：
−所与の体積を有する素子の磁気熱量特性が、それが含有する磁気熱量粉末のマトリックスに対する体積比率に直接関連することによる、大量の磁気熱量粉末を許容するそれらの能力；
−磁気熱量材料に悪影響を与えない温度で成形されるそれらの能力；
−特にそれらの機械的特性の観点から、上記で説明されてきた粉末の膨張応力を実際に吸収できるように、素子の製造及び使用の間にそれらが曝される温度、素子の環境による化学エッチングに対する良好な耐性、及び磁気熱量粉末との親和性をそれらに与える必要がある、それらの物理的及び化学的特性。
【００６５】
このようなバインダーの例として、ポリエチレン、エチレンビニルアセテート、ポリプロピレン、ポリスチレン、ポリカーボネート、エポキシ樹脂、ポリウレタン樹脂から選択されたポリマーに言及され得る。
【００６６】
２つ以上のバインダーの混合物が使用され得る。
【００６７】
粉末／バインダー混合物における磁気熱量粉末の体積比率は、典型的に４０から８０％である。下限である４０％は、所与の素子体積に対して十分な磁気熱量効果を保証するために望ましい。上限である８０％は、素子に粉末を過剰に担持しないように選択されるが、それはマトリックスがこれを確実にサポートしないからである。
【００６８】
噴霧された磁気熱量粒子の使用は、例えば固化そして粉砕されたストリップから生じる粒子と比較して有利であると判明した。確かにそれらは、磁気熱量粒子が高担持された混合物においてさえも、圧縮、射出又は押出による成形方法に適合する混合物の粘度を伴って、粉末／バインダー混合物の非常に良好な均一性を有する可能性を与える。これは、噴霧によって得られる粒子が実質的に球形であることによるものであり、それは故に、混合物に対して顕著な密度を提供し、一方で磁気熱量粒子においてその含量を最大にすることができる。また、球形であることにより、先に述べた方法での成形の間の混合物の適切な流れに有利な低い粒子間摩擦プロセスが提供される。最後にこれらの粒子は、バインダーとのそれらの相互作用を再生可能にする良好な表面清浄度を有する。
【００６９】
混合物は例えば、０．２から２ｍｍの幅を有するスロットを備えるモールド内、又はそれを通って成形され得、素子の活性部位に対して、こうして局所的に顕著に小さいことがあるこれらの目標とする厚さ、又は後続の成形操作によって低減され得るより大きな厚さを提供する。加圧、射出、又は押出が、２０から３００℃の間で、１．５ＭＰａから３０００ＭＰａの間に含まれる圧力で実施される。加圧された混合物がモールド又は押出ダイから外に出た後、マトリックスが未だ固化されていない場合、使用された有機化合物の性質がマトリックスの確定的特性を得るためにこれを必要とするならば、２０から３００℃の間の加熱及び／又はＵＶ放射線の発射によるマトリックスの固化が実施される。
【００７０】
本発明によると、以下の組成を有する合金粉末を調製することから始まる：
Ｌａ１−ｘ（Ｃｅ，Ｐｒ）ｘ（（Ｆｅ１−ｚ−ｖＭｎｚＣｏｖ）１−ｙＳｉｙ）ｗＸｎ
（ここで、
−Ｘは、Ｃ、Ｎ又はＢから選択された１つ又は幾つかの元素であり、最終合金においてＸがＨによって部分的又は完全に形成される必要がある場合、この元素（同様に、場合によってはＣ及びＮの一部又は全部）はガスルートによって続いて添加され得ると理解される；
−ｘ＝０〜０．５（不純物含量でのＬａ、Ｃｅ及びＰｒ以外のレアアースの存在は排除することができず、合金内へのＬａ、Ｃｅ及びＰｒの導入を許容する原材料は、４重量％まで、さらに２重量％までの他のレアアースを含み得ると理解される）；好ましくはｘ＝０．２５〜０．５；
−ｙ＝０．０５〜０．２；
−ｚ＝０〜０．１５；
−ｖ＝０〜０．１５；
−ｗ＝１２〜１６；
−ｎ＝０〜３．５；である。）
【００７１】
この目的のために、優先的な方法によると、Ｌａ、Ｃｅ及び／又はＰｒ（それらが得られる合金中に存在する場合）、Ｆｅ、Ｓｉ、Ｍｎ（それが得られる合金中に存在する場合）、Ｃｏ（それが得られる合金中に存在する場合）、あるいはＢ及び／又は場合によってはＣの全部又は一部を、これらの元素が得られる合金中に存在する必要がある場合に、Ｈ若しくはＮに加えて又はＨ若しくはＮの代わりに含む、原材料の巨大な一片が、誘導オーブンにおいて融解される。この融解操作の間、元素を強く還元するＬａ、Ｃｅ及びＰｒの一部が加熱炉の耐火物と反応し得ることを考慮に入れるべきである。従って実行する上では、使用される加熱炉の通常の操作条件を知っている冶金家の経験によって決定され得る予測可能な損失を相殺するために、それらを僅かに超過して導入することが勧められ得る。他の元素が、純粋な形態で、又は合金鉄、くず鉄、若しくはこのような原材料の混合物から添加される。
【００７２】
こうして調製された液体合金の高速固化のためのステップが、上記で説明されてきた理由のために、図１に図式化したような既に詳細に説明した装置において、金属ジェットのガスの噴霧によって実施される。その設計自体はオリジナルではない。実質的に球形である液体金属の液滴がこうして得られ、それは粉末を形成するために素早く固化し、噴霧タワー１２の下部１３で収集される。
【００７３】
図２に示すような粉末Ａの二次電子画像で見られる粒子１４は、ある程度球形であり、１０から１００μｍの間に含まれる平均直径を有する。図３は、噴霧後の組成Ａの材料の後方散乱電子画像を示し、図４は、（本発明に準拠しない操作方法によって）インゴットモールドに鋳造された後の画像であり、それぞれ６００倍及び５００倍に拡大されている。
【００７４】
この粉末Ａは、説明例において、以下の組成（重量％）を有する：
Ｆｅ：７６．７％；Ｌａ：１５．８％；Ｓｉ：４．６７％；Ｃｏ：２．８２％；Ｃ：０．０３５％（不純物）；Ｎ：０．０３５％（不純物）；Ｏ：０．００５％（不純物）、つまり、全体の原子組成：Ｌａ（Ｆｅ０．８６Ｃｏ０．０３Ｓｉ０．１１）１３．８。
【００７５】
図３及び４では、固化後の材料が２つの相から構成されることが見られる：
−Ｌａ豊富の鮮明な相１５：主にＬａ（Ｆｅ，Ｃｏ）Ｓｉ（部分的にＣｏで置換された三元で規定された化合物ＬａＦｅＳｉ）；及び
−暗い相１６：Ｆｅ（Ｃｏ，Ｓｉ）（αフェライト）。
【００７６】
噴霧の効果は、分離の限界の観点で明らかである。噴霧後には略５μｍの平均寸法を有する相が得られ（図３）、一方、従来の方法によって得られるインゴットにおいては平均寸法は５０から１００μｍの間で測定される（図４）。これらの相の両方の界面におけるＮａＺｎ１３型相の形成はそして、非常に促進される。
【００７７】
この第１の噴霧ステップの後、磁気熱量相を形成するために加熱処理がその粉末に適用される。
【００７８】
本発明者らは、例えば１０８０から１１５０℃の間で５分から８時間にわたる適切な条件下でその粉末が加熱される場合、関連する両方の相が包晶（ｐｅｒｉｔｅｃｔｉｃ）又は包析（ｐｅｒｉｔｅｃｔｏｉｃ）タイプの変形によってＮａＺｎ１３型構造を有する相に変形されたことを発見した。通常、粉末を加熱するための温度は、変形が生じ得るように、９００から１２００℃の間、好ましくは１０００から１２００℃の間に含まれるべきである。加熱の最適な持続時間は、変形の反応速度を支配する操作条件によって決まる。
【００７９】
図５は、噴霧のみされた粉末Ｂ（曲線１７）、次いで８時間に設定された持続時間にわたって１０００℃（曲線１８）、１０５０℃（曲線１９）、１１２０℃（曲線２０）、及び１１７０℃（曲線２１）でアニールされた粉末Ｂで得られたＸ線回折スペクトルを示す。横軸にはピークが出現する回折角２θが見られ、縦軸には回折ピークの強度が定量的に見られる。
【００８０】
この粉末Ｂの組成は以下の通りである（重量百分率）：
Ｆｅ：７９．１％；Ｌａ：１１．１％；Ｃｅ：５．１％；Ｓｉ：４．４％；Ｃ：０．００６７％（不純物）；Ｎ：０．００４５％（不純物）；Ｏ：０．０３％（不純物）、つまり全体の原子組成：Ｌａ０．６９Ｃｅ０．３１（Ｆｅ０．９Ｓｉ０．１）１３．６。
【００８１】
噴霧された粉末は主に、１０００℃から１１７０℃の間のアニーリングの後、ＮａＺｎ１３型相：Ｌａ０．７Ｃｅ０．３（Ｆｅ０．９Ｓｉ０．１）１３から構成される。しかしながら、相：（Ｌａ，Ｃｅ）ＦｅＳｉが１０５０℃まで存続する（Ｘ線ディフラクトグラムで実施されるリートフェルト（Ｒｉｅｔｖｅｌｄ）タイプの精製（ｒｅｆｉｎｅｍｅｎｔ）によると９重量％。その方法は、Ｈ．Ｍ．Ｒｉｅｔｖｅｌｄ，Ｊ．Ａｐｐｌ．Ｃｒｙｓｔ．２（１９６９），６５の文献に記載されており、それにより材料中の様々な相の重量比率を計算することができる。）。この相を可能な限り除去することが非常に重要であるが、それは、材料に導入されるレアアースの合計の比率をこの相が動かし、少量のＮａＺｎ１３型相をもたらすからである。
【００８２】
実験がまた、以下の各組成（重量百分率）を有する粉末Ｃ及びＤにおいて実施された：  Ｆｅ：７６．９％；Ｌａ：１５．８％；Ｓｉ：４．３２％；Ｃｏ：２．７４％；Ｃ：０．０４５％（不純物）；Ｎ：０．０４３％（不純物）；Ｏ：０．００６％（不純物）、つまり全体の原子組成：Ｌａ（Ｆｅ０．８６Ｃｏ０．０３Ｓｉ０．１１）１３．８、及び、Ｆｅ：８０．８％；Ｌａ：１４．６％；Ｓｉ：４．３９％；Ｃｏ：０．０４％（不純物）；Ｃ：０．０４６％（不純物）；Ｎ：０．０６４％（不純物）；Ｏ：０．０１２％（不純物）、つまり全体の原子組成：Ｌａ（Ｆｅ０．９０Ｓｉ０．１０）１５．１。
【００８３】
図６は、粉末Ｃ及びＤにおけるＮａＺｎ１３型相（粉末Ｃは曲線２２、粉末Ｄは曲線２３）、αフェライト型（粉末Ｃは曲線２４、粉末Ｄは曲線２５）、及びＬａＦｅＳｉ型又はＬａ（Ｆｅ，Ｃｏ）Ｓｉ型（粉末Ｃは曲線２６、粉末Ｄは曲線２７）の重量比率対アニーリング温度Ｔａｎｎｅａｌの時間依存変化を示す。後者は、１０８０から１１５０℃の間のアニーリング温度において最適である。超えると、これらの温度におけるレアアースを含む液体相の発生によりアニーリング効率が低下する。１２００℃を超えると、この影響は明らかに、十分有効にアニーリングを行うには大きすぎるため、この状態は回避されるべきである。
【００８４】
本発明者らはまた、５分から８時間の間のこれらの粉末のアニーリングの持続時間が、温度上昇速度が速すぎないという条件で、相の重量比率にあまり影響を与えないことを示した。図７は、１１２０℃の温度で５分（曲線２８）、３０分（曲線２９）、及び８時間（曲線３０）の持続時間にわたってアニールされた、噴霧された粉末Ｃで得られたＸ線回折スペクトルを示す。これらのアニーリングは、相：Ｌａ（Ｆｅ，Ｃｏ）Ｓｉを完全に除去し、かつ同様の比率のＮａＺｎ１３型相及びフェライトＦｅ（Ｓｉ）の相（平均で、ＮａＺｎ１３型相９６重量％及びαフェライト４重量％）を得る可能性を与える。
【００８５】
最終的に、試験された条件下において、また本発明によって処理された試験粉末に関わらず、少なくとも８５重量％のＮａＺｎ１３型相を含む粉末を得ることができる。通常、本発明の範囲内において、少なくとも７０％のＮａＺｎ１３型構造が合金内で得られるべきであると考えられる。
【００８６】
先に記載したような最適なアニーリング条件は、８から１０ｋｇの粉末バッチで作動する工業的オーブンにおいて有効であり、主な基準として、形成されたＮａＺｎ１３型相の比率並びにアニールされた粉末の均一性を有した。
【００８７】
ホイールクエンチング（ｗｈｅｅｌ  ｑｕｅｎｃｈｉｎｇ）などの他の高速固化方法により、ＮａＺｎ１３型相を形成するためのアニーリングの持続時間を非常に低下することができる。しかしながら、成形前に多様な形状を有するブロックを得ることができるように、金属ストリップを粉砕するステップを加える必要がある。さらに、粉砕された金属ストリップから生じるフレーク形状の粒子は、成形方法の選択を非常に減少させる。従って、これらの方法は本発明に含まれない。
【００８８】
粉末の酸化を回避するために、不活性ガス走査により加熱処理が実施されるべきであり、それはまた、粒子表面に吸収されかつ高温で滞在的に形成された望ましくない化合物を排出するという利点を有する。好ましくは、不活性ガス下又は真空中での１００から５００℃における湿気を脱着するステップが、先に記載したような変形のための加熱処理の前に実施される。
【００８９】
Ｌａ（Ｆｅ１−ｘＳｉｘ）１３型の材料は、良好な磁気熱量特性を有するが、それらは制限された最大キュリー温度を有し、それはまた、明らかに目的とする温度範囲（−３０℃から＋５０℃）の最小限度未満である。例えば、式：Ｌａ（Ｆｅ０．９Ｓｉ０．１）１３のＮａＺｎ１３型相を含む、１１２０℃でアニールされた粉末Ｄは、１Ｔの磁場において、−７３℃のＴｃ及び９．３Ｊ／ｋｇ．Ｋの磁気エントロピー変動−ΔＳｍを有する。一定の（Ｆｅ＋Ｍｎ＋Ｃｏ＋Ｓｉ）／（Ｌａ＋Ｃｅ＋Ｐｒ）、Ｓｉ／（Ｆｅ＋Ｍｎ＋Ｃｏ＋Ｓｉ）、Ｍｎ／（Ｆｅ＋Ｍｎ＋Ｃｏ＋Ｓｉ）、及び／又はＣｏ／（Ｆｅ＋Ｍｎ＋Ｃｏ＋Ｓｉ）比率における、材料の磁気熱量特性の改善を目的としたＬａの置換物としてのＣｅ及び／又はＰｒの導入もまた、それらのＴｃを低下させる。
【００９０】
従って、本発明に記載のＴｃを上昇させるための手段のうちの１つを適用することが必要である。
【００９１】
従って、材料のＴｃを上昇させるために、ＮａＺｎ１３型構造におけるＦｅのＣｏでの置換、又は原子格子セル内へのＨ、Ｎ、Ｃ若しくはＢなどの軽量元素の挿入を進めることができる。Ｈ、Ｎ及びＣを挿入するために、通常１００から５００℃の温度において、純水素、純窒素、又はこれら２つのガスのうちの１つとアルゴンとの混合物の雰囲気で、１分から２時間にわたって０．０５から５ＭＰａの圧力下で、第２の加熱処理を実施することができる。
【００９２】
カーボンは、少量が融解次第固体ルートを通って、また、第２の加熱処理の間に多量がガスルート通って挿入され得る。
【００９３】
図８に見られるように、本発明者らは、ＮａＺｎ１３型の格子セル内への水素の挿入は強制的に高い水素圧の使用を必要としないが、それが水素の単純フロー下及び適切な温度での加熱とともに大気圧で実施され得ることを示した。（水素の挿入を示す）低角度に向かうシフトは、噴霧され、アニールされ、かつ水素を含まない粉末Ｄ（曲線３１）、噴霧され、アニールされ、かつ８時間にわたり３００℃で大気圧である水素フロー下で水素化された粉末Ｄ（曲線３２）、噴霧され、アニールされ、かつ１時間にわたり４００℃で大気圧である水素フロー下で水素化された粉末Ｄ（曲線３３）、及び噴霧され、アニールされ、かつ５ｂａｒを超える水素圧下で水素化された粉末Ｄ（温度は不明であるが、おそらく２００℃である）（曲線３４）の間で同一である。
【００９４】
図９は、非水素化状態である噴霧されかつアニールされた粉末Ｄ（曲線３５及び３６）、Ｃ（曲線３７及び３８）、Ｅ（重量組成：Ｆｅ：６９．８％；Ｌａ：１５．４％；Ｓｉ：４．４％；Ｃｏ：６．１％（不純物）；Ｎ：０．００８４％（不純物）；Ｏ：０．０４３％（不純物）、つまり、全体の原子組成：Ｌａ（Ｆｅ０．８２Ｃｏ０．０８Ｓｉ０．１０）１３．５）（曲線３９及び４０）、及び噴霧され、アニールされ、かつ水素化された粉末Ｄ（曲線４１及び４２）のキュリー温度及び磁気エントロピーの変動に対する、ＦｅをＣｏで置換する影響を示す。磁気エントロピーは、０から２Ｔにわたる磁場でのＭ（Ｈ）の測定から１Ｔ及び２Ｔで計算された。観察されたＴｃの上昇（＋１７．３℃／Ｃｏの重量％）は、｜ΔＳｍ｜の低下（−１．１Ｊ／ｋｇ．Ｋ／Ｃｏの重量％）に付随する。
【００９５】
反対に、８時間にわたる３００℃でのＨ２フロー下における、大気圧での材料の加熱によって生成されるＨの挿入は、非常に僅かにのみ磁気熱量特性を低下させ、Ｔｃの非常に高い上昇（Ｈ２０．２重量％（全水素化）において、δＴＣ＝＋１３０Ｋに対してδ｜ΔＳｍ｜＝−３．７Ｊ／ｋｇ．Ｋ）を可能にする。そうすると格子内への水素の挿入の選択は、明らかに幅広い温度範囲にわたって材料のＴｃを上昇するための好ましい手段のように見える。ＦｅのＣｏでの置換は場合により、あまり特性を低下させないための、狭い温度範囲にわたってＴｃを調整する手段であり得る。
【００９６】
図１０は、噴霧され、アニールされ、かつ最大まで水素化された、粉末Ｂ（曲線４３、４４）、Ｆ（重量組成：Ｆｅ：７８．４％；Ｌａ：１１．６％；Ｃｅ：５．２％；Ｓｉ：４．２４％；Ｍｎ：０．３６４％；Ｃ：０．００７１％（不純物）；Ｎ：０．００８３％（不純物）；Ｏ：０．０１８％（不純物）、つまり、全体の原子組成：Ｌａ０．６９Ｃｅ０．３１（Ｆｅ０．８９９Ｍｎ０．００４Ｓｉ０．０９７）１２．９）（曲線４５、４６）、Ｇ（重量組成：Ｆｅ：７５．６％；Ｌａ：１２．０％；Ｃｅ：５．３％；Ｓｉ：４．４８％；Ｍｎ：１．６９％；Ｃ：０．０８７％（不純物）；Ｎ：０．００５４％（不純物）；Ｏ：０．０３７％（不純物）、つまり、全体の原子組成：Ｌａ０．７Ｃｅ０．３（Ｆｅ０．８７７Ｍｎ０．０２０Ｓｉ０．１０３）１２．４）（曲線４７、４８）、及びＨ（重量組成：Ｆｅ：７４．１％；Ｌａ：１２．１％；Ｃｅ：５．３％；Ｓｉ：５．３５％；Ｍｎ：２．３５％；Ｃ：０．０９％（不純物）；Ｎ：０．００３５％（不純物）；Ｏ：０．０２２％（不純物）、つまり、全体の原子組成：Ｌａ０．７Ｃｅ０．３（Ｆｅ０．８５１Ｍｎ０．０２７Ｓｉ０．１２２）１２．４）（曲線４９、５０）のキュリー温度及び磁気エントロピー変動に対する、ＦｅをＭｎで置換する影響を示す。磁気エントロピーは、０から２Ｔにわたる磁場でのＭ（Ｈ）の測定から１Ｔ及び２Ｔで計算された。Ｔｃの低下が観察され（−２８．８Ｋ／Ｍｎの重量％）、それはＣｏでの上昇よりも速く、また｜ΔＳｍ｜も大幅に低下する（−７．６Ｊ／ｋｇ．Ｋ／Ｍｎの重量％）。Ｔｃを低下させるためのＦｅのＭｎでの置換の使用は、狭い温度範囲にわたる調整としてのみ使用されるべきである。
【００９７】
上記の材料は、３５ｋｇの金属バッチの噴霧を達成する可能性を与える装置において、実験的条件下（数十グラム）ではなく工業的条件下で合成された、ということに留意することが重要である。
【００９８】
Ｌａ（Ｆｅ，Ｃｏ，Ｓｉ）１３（又はＬａ（Ｆｅ，Ｃｏ，Ｓｉ）１３Ｈｘ）及び（Ｌａ，Ｃｅ）（Ｆｅ，Ｍｎ，Ｓｉ）１３Ｈｘ）材料の両群は、２４０から３２０Ｋ（−３０から５０℃）の目的とする温度範囲をカバーする可能性を与える。図９と図１０との比較はまた、Ｍｎ含量とともにそれがより高速に低下するが、目的とする温度範囲において（Ｌａ，Ｃｅ）（Ｆｅ，Ｍｎ，Ｓｉ）１３Ｈｍａｘ材料の｜ΔＳｍ｜はＬａ（Ｆｅ，Ｃｏ，Ｓｉ）１３材料の｜ΔＳｍ｜よりも大きいことを示す。材料中のＭｎに対する一定の許容限度を超えて材料のＴｃが低下する必要がある場合、材料の部分的な脱水素化ステップで水素含量を低下することができる。
【００９９】
図１１は、略６０℃の温度範囲（０から６０℃の間）にわたる、噴霧され、アニールされ、かつ完全に水素化された粉末ＤのＴｃの制御された低下を示す。適切な温度（１５０から２５０℃の間）におけるＡｒフロー下での処理により、粉末のＴｃの選択的調整が可能になり、一方で｜ΔＳｍ｜の低下を制限することが可能になるが、それは、最大水素化前及び後の、噴霧されかつアニールされた粉末Ｃを示す、図９の曲線３７、３８及び４１、４２間の比較で示される。図１１の曲線に関連する図１２の曲線は、示された条件下で試験された同一の粉末に対して、ＮａＺｎ１３型相：Ｌａ（Ｆｅ０．９Ｓｉ０．１）１３Ｈｘの格子パラメータの変動を示す。処理後の各粉末は実質的に、ＮａＺｎ１３型相のパラメータで指標され得る単一相のみを含むが、このことは、１５０から２５０℃の間のＡｒフロー下での粉末の部分的な脱水素化が処理された粉末バッチにおいて実質的に均一であることを示す。
【０１００】
材料の組成が目的とするＴｃ（｜ΔＳｍ｜が良好な磁気熱量性能を示す範囲にその組成は位置すると理解される）に応じて調整された時点で、素子の成形が、熱交換器として使用することが意図された部位にそれを一致させるために、少なくとも７０重量％のＮａＺｎ１３型構造の相を含む加熱処理粉末（いわゆる「活性化粉末」）から達成される。
【０１０１】
この目的のために、活性化粉末は、マトリックスを形成することが意図され、かつ上記で説明したように材料の４０から８０体積％に含まれる活性化粉末比率を得るように好ましくは選択された１つ又は幾つかの有機バインダーと混合される。次に、混合物が粉砕又は顆粒化される。混合物の成形が次いで、先に述べた方法のうちの１つによって実施される。
【０１０２】
モールド内での加圧若しくは射出、又はダイを介した押出によって実施される成形の場合、特にマトリックスの性質に応じて、それは好ましくは２０から３００℃の間で実施され、そしてモールドから除去した後、例えば２０から３００℃であるマトリックスの性質に適した温度でのベーキング及び／又はＵＶ照射が続き得る。
【０１０３】
磁気熱量素子の有効温度の範囲を広げることが望ましい場合、これはそれぞれ異なるＴｃを有する２つ以上の異なる粉末を混合することによって達成でき、この差異は高いＴｃと低いＴｃとの間で８０℃まで及ぶことができる。
【０１０４】
第１の例では、本発明による合金３５ｋｇが、大気圧に対して僅かに超過気圧（０．５ｂａｒまで）でありアルゴンで不活性化された密閉チャンバ１における閉鎖誘導炉２で融解された。目的は、組成：Ｌａ０．７５Ｃｅ０．２５（Ｆｅ０．９Ｓｉ０．１）１３の合金を得ることであった。この目的のために、１３．６重量％のＬａ及び４．６％のＣｅ（つまり、合成中の損失を相殺するために、理論的に必要である量よりもＬａ及びＣｅは１０％多い）、７７．５重量％のＦｅ、並びに４．３重量％のＳｉを含むバッチが使用された。液体金属４が次いで、同様にチャンバ１に含まれるディストリビュータ５内に注がれ、また６ｍｍの直径を有するノズル６のオリフィス７を通ってディストリビュータ５から流れ出た。オリフィスの出口において、液体金属ジェット８はその流出前に、５０ｂａｒの圧力においてノズル９、１０から流れ出るアルゴンで噴霧された。合金の磁気熱量粉末は故に、以下の特徴を有して得られた：
−組成（重量％）：Ｆｅ：７８．１％；Ｌａ：１２．２％；Ｃｅ：４．６％；Ｓｉ：４．３％、全体の原子組成はＬａ０．７３Ｃｅ０．２７（Ｆｅ０．９Ｓｉ０．１）１２．９である。
−粒子直径Ｄ５０：７５μｍ。
【０１０５】
この粉末は次いで、不活性雰囲気下で８時間にわたり１１２０℃でアニールされた。この処理の最後に、粉末は、略８８重量％の磁気熱量相（Ｘ線回折測定による）、１６８ＫのＴｃ、及び１Ｔの磁場変動において略１８Ｊ／ｋｇ．Ｋの｜ΔＳｍ｜値を有した。この粉末は次いで、１Ｔの磁場変動における略１４．８Ｊ／ｋｇ．Ｋの｜ΔＳｍ｜に対して３３０Ｋ（５７℃）のＴＣを得るために、略４００℃において水素フロー下で水素化された。それは最終的に、２７、１８及び１５℃に等しいＴｃを有する幾つかの均一なバッチを形成するために、制御された方法で脱水素化された。最終的に、１５℃の粉末が低密度ポリエチレン（ＬＤＰＥ）と混合され、次いで顆粒化された。この方法により得られた顆粒は、最終的に１５℃のＴｃ及び略５．３Ｊ／ｋｇ．Ｋの｜ΔＳｍ｜を有する。
【０１０６】
強固な部位を作るための別の完全な例において、本発明の方法によって噴霧されかつ加熱処理された粉末：（Ｌａ，Ｃｅ）（Ｆｅ，Ｍｎ，Ｓｉ）１３Ｈｘ（粉末Ｇ）が、以下のプロセスによる金属バッチの押出によって成形された。この粉末は、以下の特徴を有した：
−全体の原子組成：Ｌａ０．７Ｃｅ０．３（Ｆｅ０．８７７Ｍｎ０．０２０Ｓｉ０．１０３）１２．４
−アニーリング及び水素化後の磁気熱量相比率：９４重量％
−粒子直径Ｄ５０：３８．４μｍ
−充填密度：３．６５ｇ／ｃｍ３。
【０１０７】
ゲーリッケタイプのブレードミキサー内に、粉末としてのポリエチレンＬＤＰＥ及び金属粉末が導入される。選択されるポリエチレンは、以下の特徴を有する：流体指数ＭＦＲ＝２２ｄｇ／分（１９０℃／２．１６ｋｇ）、密度＝９１９ｋｇ／ｍ３。混合は、１０分間にわたって２５ｒｐｍの回転速度で、室温において達成される。混合物の比率は以下の通りである：５ｋｇの全混合重量に対して、ポリエチレン３６体積％、金属粉末６４体積％。
【０１０８】
押出ヘッドで１６０℃まで加熱された、ＴＳＡブランドの共回転二軸スクリュー押出機（スクリュー直径２０ｍｍ、長さ１０００ｍｍ）において、先に得られた混合物がその中に導入される。スクリューの回転速度は４０ｒｐｍに設定された。粉末及びポリマーは密接に、共回転スクリューによって与えられる熱及びせん断の結合作用下で混合される。出口では、リングを得るために混合物が円筒形のダイを通って押し出される。この調整により、押出機の出口において材料の４．５ｋｇ／ｈの一定流速が得られる。
【０１０９】
得られたリングは、２ｍｍのグリッドを備える機械的フライス盤（ｍｅｃｈａｎｉｃａｌ  ｍｉｌｌｉｎｇ  ｍａｃｈｉｎｅ）で粉砕される。それによって得られた顆粒は、標準的な単一スクリュー押出機で変形され得る。
【０１１０】
第２ステップでは、材料が薄いプレートとして成形される。これを行うために、その出口に成形ダイを備えたグレイナータイプの単一スクリュー押出機（スクリュー直径３０ｍｍ、長さ７６２ｍｍ）から構成された押出ラインが使用される。ダイと組み合わせて、成形の維持を保証するコンフォーマー（ｃｏｎｆｏｒｍｅｒ）、次いで冷却のための真空中の浸漬パンが備えられる。最終的に、浸漬パンの出口において乾燥及び維持ツールが使用され、次いでドロワー（ｄｒａｗｅｒ）を用いてプロファイルが引かれる。
【０１１１】
単一スクリュー押出機は以下のパラメータに応じて調整された：押出ヘッドで１６５℃の温度を有する加熱プロファイル、１５ｒｐｍに設定された回転速度、及び８０℃のコンフォーマー温度。この調整により、４ｍ／分のプロファイルの出力速度が得られた。
【０１１２】
図１３及び１４に示される最終的に得られる生成物は、０．６ｍｍの厚さ及び大きい長さを有するストリップである。それは、ポリマーマトリックス中に分散された６４体積％の磁気熱量粉末から構成される。
【符号の説明】
【０１１３】
１    密閉チャンバ
２    るつぼ
３    可能な限り酸素を含まない雰囲気
４    液体合金
５    ディストリビュータ
６    ノズル
７    オリフィス
８    ジェット
９    ノズル
１０  ノズル
１１  微細液滴
１２  噴霧タワー
１３  噴霧タワー１２の下部
【図１】
2015517023.tif 000003
【図２】
2015517023.tif 000004
【図３】
2015517023.tif 000005
【図４】
2015517023.tif 000006
【図５】
2015517023.tif 000007
【図６】
2015517023.tif 000008
【図７】
2015517023.tif 000009
【図８】
2015517023.tif 000010
【図９】
2015517023.tif 000011
【図１０】
2015517023.tif 000012
【図１１】
2015517023.tif 000013
【図１２】
2015517023.tif 000014
【図１３】
2015517023.tif 000015
【図１４】
2015517023.tif 000016
【国際調査報告】
2015517023.tif 000017
2015517023.tif 000018
2015517023.tif 000019
2015517023.tif 000020